"Aクロム化合物、B下記一般式1で表される配位子化合物、及びC助触媒を用いてエチレンを重合することを特徴とするα-オレフィンの製造方法。式中、L1~L3は、それぞれ独立に、置換もしくは無置換の炭素数5~30の脂環式炭化水素基、置換もしくは無置換の環形成炭素数6~30の芳香族炭化水素基、又は置換もしくは無置換の環形成原子数5~30の芳香族複素環基。前記Aクロム化合物と、B配位子化合物とを接触させる工程と、その反応生成物と前記C助触媒とを反応させる工程とを有する請求項1に記載のα-オレフィンの製造方法。前記Aクロム化合物が、下記一般式2で表される請求項1又は2に記載のα-オレフィンの製造方法。CrXnDm2式中、Xはσ結合性の配位子を示し、Xが複数ある場合、複数のXは同じでも異なっていてもよく、Dはルイス塩基を示し、Dが複数ある場合、複数のDは同じでも異なっていてもよく、nは2~3の整数であってCrの原子価を示し、mは0~6の整数を示す。前記一般式1におけるL1~L3が、それぞれ独立に、置換もしくは無置換のフェニル基、又は置換もしくは無置換のシクロヘキシル基であり、かつ、該置換基が炭素数1~4のアルキル基、炭素数1~4のアルコキシ基、又は環形成炭素数5~6のシクロアルキル基である請求項1~3のいずれかに記載のα-オレフィンの製造方法。前記C助触媒がアルミノキサンである請求項1~4のいずれかに記載のα-オレフィンの製造方法。本発明は上記事情に鑑みなされたもので、シュルツフローリー分布に従わず、炭素数6から14までの1-ヘキセンから1-テトラデセンまでのα-オレフィンの得率、特に1-オクテンの得率に優れたα-オレフィンの製造方法を提供することを目的とするものである。本発明者らは鋭意研究を重ねた結果、上記課題を解決できる製造条件を見出し本発明の完成に至った。すなわち本発明は、以下のα-オレフィンの製造方法に関するものである。1.Aクロム化合物、B下記一般式1で表される配位子化合物、及びC助触媒を用いてエチレンを重合することを特徴とするα-オレフィンの製造方法、式中、L1~L3は、それぞれ独立に、置換もしくは無置換の炭素数5~30の脂環式炭化水素基、置換もしくは無置換の環形成炭素数6~30の芳香族炭化水素基、又は置換もしくは無置換の環形成原子数5~30の芳香族複素環基。2.前記Aクロム化合物と、B配位子化合物とを接触させる工程と、その反応生成物と前記C助触媒とを反応させる工程とを有する上記1に記載のα-オレフィンの製造方法、3.前記Aクロム化合物が、下記一般式2で表される上記1又は2に記載のα-オレフィンの製造方法、CrXnDm2式中、Xはσ結合性の配位子を示し、Xが複数ある場合、複数のXは同じでも異なっていてもよく、Dはルイス塩基を示し、Dが複数ある場合、複数のDは同じでも異なっていてもよく、nは2~3の整数であってCrの原子価を示し、mは0~6の整数を示す。4.前記一般式1におけるL1~L3が、それぞれ独立に、置換もしくは無置換のフェニル基、又は置換もしくは無置換のシクロヘキシル基であり、かつ、該置換基が炭素数1~4のアルキル基、炭素数1~4のアルコキシ基、又は環形成炭素数5~6のシクロアルキル基である上記1~3のいずれかに記載のα-オレフィンの製造方法、及び5.前記C助触媒がアルミノキサンである上記1~4のいずれかに記載のα-オレフィンの製造方法、本発明によれば、シュルツフローリー分布に従わず、炭素数6から14までの1-ヘキセンから1-テトラデセンまでのα-オレフィンの得率、特に1-オクテンの得率に優れたα-オレフィンの製造方法が提供される。本発明に係るα-オレフィンの製造方法は、Aクロム化合物、B下記一般式1で表される配位子化合物、及びC助触媒を用いてエチレンを重合することを特徴とする。式中、L1~L3は、それぞれ独立に、置換もしくは無置換の炭素数5~30の脂環式炭化水素基、置換もしくは無置換の環形成炭素数6~30の芳香族炭化水素基、又は置換もしくは無置換の環形成原子数5~30の芳香族複素環基。尚、本明細書において、置換もしくは無置換の炭素数a~bのX基という表現における炭素数a~bは、X基が無置換である場合の炭素数を表すものであり、X基が置換されている場合の置換基の炭素数は含めない。Aクロム化合物本発明において用いられるAクロム化合物は、そのクロム原子が後述のB配位子化合物と錯体を形成し得るものであれば特に限定されないが、下記一般式2で表されるものが好ましく用いられる。CrXnDm2式中、Xはσ結合性の配位子を示し、Xが複数ある場合、複数のXは同じでも異なっていてもよく、Dはルイス塩基を示し、Dが複数ある場合、複数のDは同じでも異なっていてもよく、nは1~5、好ましくは2~3の整数であってCrの原子価を示し、mは0~6、好ましくは0~3の整数を示す。Xはσ結合性の配位子を示し、Xが複数ある場合、複数のXは同じでも異なっていてもよく、他のX又はDと架橋していてもよい。このσ結合性の配位子の具体例としては、ハロゲン原子,炭素数1~20の炭化水素基,炭素数1~20のアルコキシ基,炭素数6~20のアリールオキシ基,炭素数1~20のアミド基,炭素数1~20の珪素含有基,炭素数1~20のホスフィド基、炭素数1~20のスルフィド基、炭素数1~20のアシル基、置換もしくは無置換のアセチルアセトナート、置換もしくは無置換のカルボキシレートなどが挙げられる。ハロゲン原子としては、塩素原子、フッ素原子、臭素原子、ヨウ素原子が挙げられる。炭素数1~20の炭化水素基として具体的には、メチル基、エチル基、プロピル基、ブチル基、ヘキシル基、シクロヘキシル基、オクチル基などのアルキル基;ビニル基、プロペニル基、シクロヘキセニル基などのアルケニル基;ベンジル基、フェニルエチル基、フェニルプロピル基などのアリールアルキル基;フェニル基、トリル基、ジメチルフェニル基、トリメチルフェニル基、エチルフェニル基、プロピルフェニル基、ビフェニル基、ナフチル基、メチルナフチル基、アントラセニル基、フェナントニル基などのアリール基などが挙げられる。なかでもメチル基、エチル基、プロピル基などのアルキル基やフェニル基などのアリール基が好ましい。炭素数1~20のアルコキシ基としては、メトキシ基、エトキシ基、プロポキシ基、ブトキシ基等のアルコキシ基等が挙げられる。炭素数6~20のアリールオキシ基としては、フェノキシ基、メチルフェノキシ基、ジメチルフェノキシ基等が挙げられる。炭素数1~20のアミド基としては、ジメチルアミド基、ジエチルアミド基、ジプロピルアミド基、ジブチルアミド基、ジシクロヘキシルアミド基、メチルエチルアミド基等のアルキルアミド基や、ジビニルアミド基、ジプロペニルアミド基、ジシクロヘキセニルアミド基などのアルケニルアミド基;ジベンジルアミド基、フェニルエチルアミド基、フェニルプロピルアミド基などのアリールアルキルアミド基;ジフェニルアミド基、ジナフチルアミド基などのアリールアミド基が挙げられる。炭素数1~20の珪素含有基としては、メチルシリル基、フェニルシリル基などのモノ炭化水素置換シリル基;ジメチルシリル基、ジフェニルシリル基などのジ炭化水素置換シリル基;トリメチルシリル基、トリエチルシリル基、トリプロピルシリル基、トリシクロヘキシルシリル基、トリフェニルシリル基、ジメチルフェニルシリル基、メチルジフェニルシリル基、トリトリルシリル基、トリナフチルシリル基などのトリ炭化水素置換シリル基;トリメチルシリルエーテル基などの炭化水素置換シリルエーテル基;トリメチルシリルメチル基などの珪素置換アルキル基;トリメチルシリルフェニル基などの珪素置換アリール基などが挙げられる。なかでもトリメチルシリルメチル基、フェニルジメチルシリルエチル基などが好ましい。炭素数1~20のホスフィド基としては、ジメチルホスフィド基、ジエチルホスフィド基、ジプロピルホスフィド基、ジブチルホスフィド基、ジシクロヘキシルホスフィド基、ジオクチルホスフィド基などのアルキルホスフィド基;ジビニルホスフィド基、ジプロペニルホスフィド基、ジシクロヘキセニルホスフィド基などのアルケニルホスフィド基;ジベンジルホスフィド基、ビスフェニルエチルフェニルホスフィド基などのアリールアルキルホスフィド基;ジフェニルホスイフィド基、ジトリルホスフィド基、ジナフチルホスフィド基などのアリールホスフィド基が挙げられる。炭素数1~20のスルフィド基としては、メチルスルフィド基、エチルスルフィド基、プロピルスルフィド基、ブチルスルフィド基、ヘキシルスルフィド基、シクロヘキシルスルフィド基、オクチルスルフィド基などのアルキルスルフィド基;ビニルスルフィド基、プロペニルスルフィド基、シクロヘキセニルスルフィド基などのアルケニルスルフィド基;ベンジルスルフィド基、フェニルエチルスルフィド基、フェニルプロピルスルフィド基などのアリールアルキルスルフィド基;フェニルスルフィド基、トリルスルフィド基、ジメチルフェニルスルフィド基、トリメチルフェニルスルフィド基、エチルフェニルスルフィド基、プロピルフェニルスルフィド基、ビフェニルスルフィド基、ナフチルスルフィド基、メチルナフチルスルフィド基、アントラセニルスルフィド基、フェナントニルスルフィド基などのアリールスルフィド基が挙げられる。炭素数1~20のアシル基としては、ホルミル基、アセチル基、プロピオニル基、ブチリル基、バレリル基、パルミトイル基、テアロイル基、オレオイル基等のアルキルアシル基、ベンゾイル基、トルオイル基、サリチロイル基、シンナモイル基、ナフトイル基、フタロイル基等のアリールアシル基、シュウ酸、マロン酸、コハク酸等のジカルボン酸からそれぞれ誘導されるオキサリル基、マロニル基、スクシニル基等が挙げられる。一方、Dはルイス塩基を示し、Dが複数ある場合、複数のDは同じでも異なっていてもよく、他のDやXと架橋していてもよい。このDのルイス塩基の具体例としては、アミン類、エーテル類、ホスフィン類、チオエーテル類などを挙げることができる。アミンとしては、炭素数1~20のアミンが挙げられ、具体的には、メチルアミン、エチルアミン、プロピルアミン、ブチルアミン、シクロヘキシルアミン、メチルエチルアミン、ジメチルアミン、ジエチルアミン、ジプロピルアミン、ジブチルアミン、ジシクロヘキシルアミン、メチルエチルアミン等のアルキルアミン;ビニルアミン、プロペニルアミン、シクロヘキセニルアミン、ジビニルアミン、ジプロペニルアミン、ジシクロヘキセニルアミンなどのアルケニルアミン;フェニルアミン、フェニルエチルアミン、フェニルプロピルアミンなどのアリールアルキルアミン;ジフェニルアミン、ジナフチルアミンなどのアリールアミンが挙げられる。エーテル類としては、メチルエーテル、エチルエーテル、プロピルエーテル、イソプロピルエーテル、ブチルエーテル、イソブチルエーテル、n-アミルエーテル、イソアミルエーテル等の脂肪族単一エーテル化合物;メチルエチルエーテル、メチルプロピルエーテル、メチルイソプロピルエーテル、メチル-n-アミルエーテル、メチルイソアミルエーテル、エチルプロピルエーテル、エチルイソプロピルエーテル、エチルブチルエーテル、エチルイソブチルエーテル、エチル-n-アミルエーテル、エチルイソアミルエーテル等の脂肪族混成エーテル化合物;ビニルエーテル、アリルエーテル、メチルビニルエーテル、メチルアリルエーテル、エチルビニルエーテル、エチルアリルエーテル等の脂肪族不飽和エーテル化合物;アニソール、フェネトール、フェニルエーテル、ベンジルエーテル、フェニルベンジルエーテル、α-ナフチルエーテル、β-ナフチルエーテル等の芳香族エーテル化合物、酸化エチレン、酸化プロピレン、酸化トリメチレン、テトラヒドロフラン、テトラヒドロピラン、ジオキサン等の環式エーテル化合物が挙げられる。ホスフィン類としては、炭素数1~20のホスフィンが挙げられる。具体的には、メチルホスフィン、エチルホスフィン、プロピルホスフィン、ブチルホスフィン、ヘキシルホスフィン、シクロヘキシルホスフィン、オクチルホスフィンなどのモノ炭化水素置換ホスフィン;ジメチルホスフィン、ジエチルホスフィン、ジプロピルホスフィン、ジブチルホスフィン、ジヘキシルホスフィン、ジシクロヘキシルホスフィン、ジオクチルホスフィンなどのジ炭化水素置換ホスフィン;トリメチルホスフィン、トリエチルホスフィン、トリプロピルホスフィン、トリブチルホスフィン、トリヘキシルホスフィン、トリシクロヘキシルホスフィン、トリオクチルホスフィンなどのトリ炭化水素置換ホスフィン等のアルキルホスフィンや、ビニルホスフィン、プロペニルホスフィン、シクロヘキセニルホスフィンなどのモノアルケニルホスフィンやホスフィンの水素原子をアルケニルが2個置換したジアルケニルホスフィン;ホスフィンの水素原子をアルケニルが3個置換したトリアルケニルホスフィン;ベンジルホスフィン、フェニルエチルホスフィン、フェニルプロピルホスフィンなどのアリールアルキルホスフィン;ホスフィンの水素原子をアリール又はアルケニルが3個置換したジアリールアルキルホスフィン又はアリールジアルキルホスフィン;フェニルホスフィン、トリルホスフィン、ジメチルフェニルホスフィン、トリメチルフェニルホスフィン、エチルフェニルホスフィン、プロピルフェニルホスフィン、ビフェニルホスフィン、ナフチルホスフィン、メチルナフチルホスフィン、アントラセニルホスフィン、フェナントニルホスフィン;ホスフィンの水素原子をアルキルアリールが2個置換したジアルキルアリールホスフィン;ホスフィンの水素原子をアルキルアリールが3個置換したトリアルキルアリールホスフィンなどのアリールホスフィンが挙げられる。チオエーテル類としては、前記のスルフィドが挙げられる。上記Aクロム化合物の具体例としては、トリスアセチルアセトナートクロムIII、トリスエチルヘキサナートクロムIII、トリt-ブトキシクロムIII、三塩化クロム、三臭化クロム、二塩化クロム、トリクロロトリスTHFクロム等が挙げられ、トリスアセチルアセトナートクロムIII、三塩化クロム、二塩化クロム、トリクロロトリスTHFクロム、ジクロロビスTHFクロム等が好ましく用いられる。B配位子化合物本発明において用いられるB配位子化合物は、下記一般式1で表される。式中、L1~L3は、それぞれ独立に、置換もしくは無置換の炭素数5~30の脂環式炭化水素基、置換もしくは無置換の環形成炭素数6~30の芳香族炭化水素基、又は置換もしくは無置換の環形成原子数5~30の芳香族複素環基。上記L1~L3は、好ましくは、置換もしくは無置換の炭素数5~14の脂環式炭化水素基、又は置換もしくは無置換の環形成炭素数6~14の芳香族炭化水素基である。前記L1~L3で表される脂環式炭化水素基の具体例としては、シクロペンチル基、シクロヘキシル基、シクロオクチル基などが挙げられ、好ましくは、シクロペンチル基、又はシクロヘキシル基である。前記L1~L3で表される芳香族炭化水素基の例としては、フェニル基、ナフチル基、フェナントリル基、ビフェニリル基、ターフェニリル基、クォーターフェニリル基、フルオランテニル基、トリフェニレニル基、フルオレニル基、ベンゾ[c]フェナントレニル基、ベンゾ[a]トリフェニレニル基、ナフト[1,2-c]フェナントレニル基、ナフト[1,2-a]トリフェニレニル基、ジベンゾ[a,c]トリフェニレニル基、ベンゾ[b]フルオランテニル基などが挙げられ、好ましくは、フェニル基、4-ビフェニリル基、3-ビフェニリル基、5’-m-ターフェニリル基、1-ナフチル基、フルオレン-2-イル基、2-ナフチル基、9-フェナントレニル基である。L1~L3で表される置換芳香族炭化水素基の例としては、2-メチルフェニル基、3-メチルフェニル基、4-メチルフェニル基、2-エチルフェニル基、3-エチルフェニル基、4-エチルフェニル基、2,3-ジメチルフェニル基、2,4-ジメチルフェニル基、2,5-ジメチルフェニル基、2,6-ジメチルフェニル基、3,4-ジメチルフェニル基、3,5-ジメチルフェニル基、2-メチル-4-メトキシフェニル基、2-メチル-6-メトキシフェニル基、2,4,5-トリメチルフェニル基、2,4,6-トリメチルフェニル基、4-n-ブチルフェニル基、4-t-ブチルフェニル基等が挙げられる。前記L1~L3で表される芳香族複素環基としては、窒素原子、酸素原子、及び硫黄原子から選ばれる少なくとも1個のヘテロ原子を含むものが好ましく、その具体例としては、ピロリル基、フリル基、チエニル基、ピリジル基、ピリダジニル基、ピリミジニル基、ピラジニル基、トリアジニル基、イミダゾリル基、オキサゾリル基、チアゾリル基、ピラゾリル基、イソオキサゾリル基、イソチアゾリル基、オキサジアゾリル基、チアジアゾリル基、トリアゾリル基、インドリル基、イソインドリル基、ベンゾフラニル基、イソベンゾフラニル基、ベンゾチオフェニル基、インドリジニル基、キノリジニル基、キノリル基、イソキノリル基、シンノリル基、フタラジニル基、キナゾリニル基、キノキサリニル基、ベンズイミダゾリル基、ベンズオキサゾリル基、ベンズチアゾリル基、インダゾリル基、ベンズイソキサゾリル基、ベンズイソチアゾリル基、カルバゾリル基、ジベンゾフラニル基、ジベンゾチオフェニル基、フェナントリジニル基、アクリジニル基、フェナントロリニル基、フェナジニル基、フェノチアジニル基、フェノキサジニル基、及びキサンテニル基が挙げられ、好ましくはフリル基、チエニル基、ベンゾフラニル基、ベンゾチオフェニル基、ジベンゾフラニル基、ジベンゾチオフェニル基である。前記L1~L3は、それぞれ独立に、置換もしくは無置換の環形成炭素数6~30の芳香族炭化水素基、又は置換もしくは無置換の環形成原子数5~30の芳香族複素環基であることが好ましく、置換もしくは無置換の環形成炭素数6~30の芳香族炭化水素基であることがより好ましく、置換もしくは無置換のフェニル基であることが特に好ましい。前記L1~L3として用いられる置換フェニル基としては、置換基として炭素数1~20のアルキル基又は炭素数1~20のアルコキシ基を有するものが特に好ましい。上記及び後述する置換もしくは無置換という場合の任意の置換基としてはハロゲン原子、シアノ基、炭素数1~20好ましくは1~5のアルキル基、炭素数3~20好ましくは5~12のシクロアルキル基、炭素数1~20好ましくは1~5のアルコキシ基、炭素数1~20好ましくは1~5のハロアルキル基、炭素数1~20好ましくは1~5のハロアルコキシ基、炭素数1~10好ましくは1~5のアルキルシリル基、環形成炭素数6~30好ましくは6~18のアリール基、環形成炭素数6~30好ましくは6~18のアリールオキシ基、炭素数6~30好ましくは6~18のアリールシリル基、炭素数7~30好ましくは7~20のアラルキル基、及び環形成原子数5~30の好ましくは5~18ヘテロアリール基が挙げられる。A成分とB成分との使用割合は、B成分/A成分のモル比で0.1~10の範囲内であると好ましく、0.2~5の範囲内であるとより好ましく、0.5~3.0の範囲内であると特に好ましい。また、B成分としては一種又は二種以上を用いることができる。C助触媒本発明において用いられるC助触媒の具体例としては、C-1アルミノキサンと、C-2硼素化合物とが挙げられる。C-1アルミノキサンC-1成分のアルミノキサンとしては、一般式I式中、R1は炭素数1~20、好ましくは1~12のアルキル基,アルケニル基,アリール基,アリールアルキル基などの炭化水素基あるいはハロゲン原子を示し、wは平均重合度を示し、通常2~50、好ましくは2~40の整数である。尚、各R1は同じでも異なっていてもよい。で示される鎖状アルミノキサン、及び一般式II式中、R1及びwは前記一般式Iにおけるものと同じである。で示される環状アルミノキサンを挙げることができる。C-1アルミノキサンの具体例としては、メチルアルミノキサンMAO、メチルイソブチルアルミノキサンMMAO、エチルアルミノキサンEMAO、イソブチルアルミノキサンIBAO等が挙げられ、メチルアルミノキサンMAO又はメチルイソブチルアルミノキサンMMAOが好ましく用いられる。前記アルミノキサンの製造法としては、アルキルアルミニウムと水などの縮合剤とを接触させる方法が挙げられるが、その手段については特に限定はなく、公知の方法に準じて反応させればよい。例えば、1有機アルミニウム化合物を有機溶剤に溶解しておき、これを水と接触させる方法、2重合時に当初有機アルミニウム化合物を加えておき、後で水を添加する方法、3金属塩などに含有されている結晶水、無機物や有機物への吸着水を有機アルミニウム化合物と反応させる方法、4テトラアルキルジアルミノキサンにトリアルキルアルミニウムを反応させ、更に水を反応させる方法などがある。尚、アルミノキサンとしては、トルエン不溶性のものであってもよい。これらのアルミノキサンは一種用いてもよく、二種以上を組み合わせて用いてもよい。A成分とC成分との使用割合は、C成分/A成分のモル比で1~10,000の範囲内であると好ましく、10~1,000の範囲内でwnあるとより好ましい。また、C成分としてはC-1成分及びC-2成分から選択される一種又は二種以上を用いることができる。C-2硼素化合物C-2硼素化合物の具体例としては、トリスペンタフルオロフェニル硼素、テトラキスペンタフルオロフェニル硼酸ジメチルアニリニウム,テトラキスペンタフルオロフェニル硼酸トリチルなどを挙げることができる。D有機アルミニウム化合物また、本発明のα-オレフィンの製造方法においては、上記A~C成分に加えて、D成分として有機アルミニウム化合物を用いることができる。ここで、D成分の有機アルミニウム化合物としては、一般式IIIR2vAlJ3vIII式中、R2は炭素数1~10のアルキル基、Jは水素原子、炭素数1~20のアルコキシ基、炭素数6~20のアリール基又はハロゲン原子を示し、vは1~3の整数であるで示される化合物が用いられる。前記一般式IIIで示される化合物の具体例としては、トリメチルアルミニウム,トリエチルアルミニウム,トリイソプロピルアルミニウム,トリイソブチルアルミニウム,ジメチルアルミニウムクロリド,ジエチルアルミニウムクロリド,メチルアルミニウムジクロリド,エチルアルミニウムジクロリド,ジメチルアルミニウムフルオリド,ジイソブチルアルミニウムヒドリド,ジエチルアルミニウムヒドリド,エチルアルミニウムセスキクロリド等が挙げられる。これらの中で、炭素数4以上の炭化水素基が結合した有機アルミニウム化合物は、高温安定性に優れる点で好ましく、当該観点から炭素数4~8の炭化水素基がより好ましい。さらに好ましくは100°C以上の反応温度の場合は、炭素数6~8の炭化水素基がより好ましい。上記D有機アルミニウム化合物は一種用いてもよく、二種以上を組合せて用いてもよい。前記A成分とD成分との使用割合は、モル比で好ましくは1:1~1:10000、より好ましくは1:5~1:2000、更に好ましくは1:10~1:1000の範囲が望ましい。該D成分を用いることにより、クロム当たりの重合活性を向上させることができるが、あまり多いとD有機アルミニウム化合物が無駄になるとともに、後処理工程に多くの負荷がかかるので、好ましくない。本発明に係るα-オレフィンの製造方法においては、上記A~C成分の存在下でエチレンの重合を行う。A~C成分は、事前にいずれか二種以上を接触させた上で重合溶媒に添加してもよいし、A~C成分を同時に混合することもできる。なお、混合順序に制限はないが、A成分とB成分とを事前に接触させることが好ましい。重合温度は、0~150°Cが好ましく、20~80°Cがより好ましい。重合圧力は、常圧~10MPaが好ましく、0.2~8.0MPaがより好ましく、0.5~5.0MPaが特に好ましい。重合溶媒としては、ベンゼン、トルエン、キシレン、ペンタン、ヘプタン、シクロヘキサン、メチルシクロヘキサン等が挙げられ、トルエンやシクロヘキサンが好ましく用いられる。本発明に係るα-オレフィンの製造方法は、得られるα-オレフィン中における1-オクテンの比率が1-ヘキセンの比率以上であることが好ましい。また、1-オクテンの比率は10質量以上であることが好ましく、15質量以上であることがより好ましく、20質量以上であることがさらに好ましく、25質量以上であることが特に好ましい。次に、本発明を実施例により更に詳細に説明するが、本発明はこれらの例によって何ら限定されるものではない。物性の測定方法および測定装置を以下に示す。各α-オレフィン成分の質量比反応液に内部標準液として、ウンデカンC11を一定量加え、以下の条件でガスクロマトグラフィーGC測定を行い、各α-オレフィン成分C4~C18の質量比を、内部標準液C11を基準に求めた。GC測定条件カラム:Ultra225m×0.2mm×0.33μm注入口温度:270°C検出器温度:270°Cカラム温度:40~200°C1.5°C/min、200~270°C8°C/min実施例1クロム錯体溶液の調製攪拌子入りの窒素置換した50mlシュレンク管にトリスアセチルアセトナートクロムトルエン溶液を20ml40μmolと、下記式で表される配位子化合物A溶液6ml120μmolとを添加し、室温下で約2時間攪拌して調製した。溶液は淡紫色の均一な液であった。重合十分に脱水窒素置換した1Lの攪拌機付きオートクレーブに、乾燥溶媒トルエン300mlを張り込み、次いで上記クロム錯体溶液17.88ml27.5μmolと、メチルアルミノキサンのトルエン溶液2.75ml8250μmolとを張り込み、攪拌を開始した。反応温度を40°Cまで昇温し、40°Cになった時点で、エチレンを4Mpa張り込み、反応を開始した。1時間反応後、加圧下でエタノール30mlを添加し、触媒を失活させた。室温まで冷却後脱圧し、オートクレーブを開放し、反応液中にGC分析用の内部標準液であるウンデカンを3.5g添加し、よく攪拌した。反応液はGC分析を行い、各α-オレフィン成分の分布純度を求めた。ポリマーが副生する場合は、生成液を吸引ろ過し、ろ過物を1日風乾後、重量を測定した。結果を第1表に示す。実施例2配位子化合物A溶液の使用量を、6ml120μmolから2ml40μmolに変更した以外は、実施例1と同様にしてクロム錯体溶液の調製及びエチレン重合を行った。結果を第1表に示す。実施例3配位子化合物A0.54g,1.96mmolのTHF15mL溶液にn-BuLiヘキサン溶液2.05mmol,0.82mLを-10°Cで添加した。反応混合物を室温で終夜攪拌し、この溶液をCrCl2THF20.27g,1.01mmolのTHF5mL懸濁液に添加した。18時間攪拌後、減圧下溶媒を留去し、固体残渣をトルエンに再溶解した。少量の無色不溶物をろ別し得られた褐色溶液の溶媒を減圧下留去し、得られた緑褐色固体を触媒として使用し、実施例1と同様にしてエチレン重合を行った。結果を第1表に示す。実施例4溶媒をトルエンからシクロヘキサンに変更した以外は、実施例2と同様にしてエチレン重合を行った。結果を第1表に示す。実施例5配位子化合物A溶液の代わりに、下記配位子化合物B溶液を用いたこと以外は、実施例1と同様にしてエチレン重合を行った。結果を第1表に示す。実施例6配位子化合物A溶液の代わりに、下記配位子化合物C溶液を用いたこと以外は、実施例1と同様にしてエチレン重合を行った。結果を第1表に示す。実施例7配位子化合物A溶液の代わりに、下記配位子化合物D溶液を用いたこと以外は、実施例1と同様にしてエチレン重合を行った。結果を第1表に示す。実施例8配位子化合物D溶液の使用量を、6ml120μmolから2ml40μmolに変更した以外は、実施例7と同様にしてクロム錯体溶液の調製及びエチレン重合を行った。結果を第1表に示す。比較例1配位子化合物A溶液の代わりに、下記配位子化合物X溶液を用いたこと以外は、実施例1と同様にしてエチレン重合を行った。結果を第1表に示す。比較例2配位子化合物A溶液を添加しなかったこと以外は、実施例1と同様にしてエチレン重合を行った。結果を第1表に示す。比較例1、2の製造方法においては、1-ヘキセンC6の得率に対して、1-オクテンC8の得率の方が低い。これに対して、本発明の製造方法によって得られるα-オレフィンの組成分布は、シュルツフローリー分布に従わず、具体的には、1-ヘキセンC6の得率に対して、1-オクテンC8の得率の方が高いという特徴を有しており、1-オクテンの収率に優れていることが確認できる。尚、第1表中、実施例1~8及び比較例1~2のいずれにおいても1-ブテンC4の得率が低いが、これは1-ブテンが軽質であるため、揮発していることに由来するものと解される。"